СПОСОБ ПОЛУЧЕНИЯ ДЛИННОВОЛОКОННОГО НЕТКАНОГО МАТЕРИАЛА

1. Способ получения длинноволоконного нетканого материала, отличающийся осуществлением последовательно следующих стадий (а)-(с):
(a) стадия плавления смолы, содержащей полифениленсульфид (ПФС) в качестве основного компонента, выгрузки смолы из фильеры, отверждения полученных элементарных нитей путем охлаждения и вытягивания смолы путем протягивании ее из эжектора при скорости прядения 3000 м/мин или больше, проводя при этом термообработку, пока она перемещается к выходному отверстию эжектора, с получением длинного волокна;
(b) стадия сбора длинного волокна на движущейся сетке с формированием нетканого холста; и
(c) стадия проведения термического связывания полученного нетканого холста.
2. Способ получения длинноволоконного нетканого материала по п.1, где на стадии (с) нетканый материал подвергают термическому связыванию без его вытягивания и также без его термообработки при натяжении при температуре не ниже чем температура кристаллизации ПФС длинного волокна.
3. Способ получения длинноволоконного нетканого материала по п.1, где термообработку на стадии (а) проводят за счет подачи нагретого сжатого воздуха из эжектора.
4. Способ получения длинноволоконного нетканого материала по п.3, где нагретый сжатый воздух из эжектора на стадии (а) имеет температуру 100°С или больше и меньше чем температура плавления смолы, содержащей полифениленсульфид в качестве основного компонента.
5. Способ получения длинноволоконного нетканого материала по п.1, где длинное волокно, полученное на стадии (а), имеет кристалличность 5% или больше и меньше чем 25%.
6. Способ получения длинноволоконного нетканого материала по п.1, где между стадией (b) и стадией (с), стадию (d) для временного связывания нетканого материала при температуре ниже, чем температура кристаллизации длинного волокна, проводят с использованием каландровочных валков.